(57)【要約】【課題】チャンバ内の酸素濃度を短時間で充分に低下できる低コストな積層造形物の製造装置及び積層造形物の製造方法を提供する。【解決手段】積層造形物Ｗの製造装置１は、酸化用部材Ｓを収納し、外気と内気との遮断が可能なチャンバ１０と、チャンバ１０の内部に設けられ、金属粉末Ｐを光ビームの照射範囲に供給する金属粉末供給装置３０と、照射範囲に供給されたチャンバ１０内の金属粉末Ｐへ光ビームを照射する光ビーム照射装置４０と、金属粉末供給装置３０及び光ビーム照射装置４０の動作を制御する制御装置５０と、を備え、制御装置５０は、積層造形物Ｗを積層造形する前に、光ビームを酸化用部材Ｓに向けて照射して酸化用部材Ｓを酸化させる酸化部５１、を備える。【選択図】図１
2019143224.tif 000002
【特許請求の範囲】
【請求項１】
光ビームの照射によって金属粉末を焼結又は溶融によって固化させて積層造形することで積層造形物を製造する積層造形物の製造装置であって、
酸化用部材を収納し、外気と内気との遮断が可能なチャンバと、
前記チャンバの内部に設けられ、前記金属粉末を前記光ビームの照射範囲に供給する金属粉末供給装置と、
前記照射範囲に供給された前記チャンバ内の前記金属粉末へ前記光ビームを照射する光ビーム照射装置と、
前記金属粉末供給装置及び前記光ビーム照射装置の動作を制御する制御装置と、
を備え、
前記制御装置は、前記積層造形物を積層造形する前に、前記光ビームを前記酸化用部材に向けて照射して前記酸化用部材を酸化させる酸化部、を備える積層造形物の製造装置。
【請求項２】
前記酸化部は、前記積層造形物を積層造形するときの入熱量と同等以下の入熱量となる条件で、前記光ビームを前記酸化用部材に向けて照射する、請求項１に記載の積層造形物の製造装置。
【請求項３】
前記酸化用部材は、前記金属粉末が層状に配置されるベース上にて前記積層造形物を支持するサポート部材である、請求項１又は２に記載の積層造形物の製造装置。
【請求項４】
前記酸化用部材は、前記金属粉末が層状に配置されるベースである、請求項１又は２に記載の積層造形物の製造装置。
【請求項５】
前記酸化用部材は、前記金属粉末が層状に配置されるベース上の前記金属粉末である、請求項１又は２に記載の積層造形物の製造装置。
【請求項６】
前記酸化用部材は、前記積層造形物が前記金属粉末に埋設された部材に積層造形される場合、前記金属粉末に埋設された前記部材とは別の部材である、請求項１又は２に記載の積層造形物の製造装置。
【請求項７】
前記酸化部は、前記チャンバ内への不活性ガスの充填中に、前記光ビームを前記酸化用部材に向けて照射する、請求項１−６のいずれか一項に記載の積層造形物の製造装置。
【請求項８】
前記酸化部は、前記チャンバ内の酸素濃度が第一所定値に達したら、前記光ビームの前記酸化用部材への照射を開始する、請求項７に記載の積層造形物の製造装置。
【請求項９】
前記酸化部は、前記チャンバ内の酸素濃度が第二所定値になるまで、前記光ビームの前記酸化用部材への照射を継続する、請求項７又は８に記載の積層造形物の製造装置。
【請求項１０】
酸化用部材を収納し、外気と内気との遮断が可能なチャンバと、前記チャンバの内部に設けられ、金属粉末を光ビームの照射範囲に供給する金属粉末供給装置と、前記照射範囲に供給された前記チャンバ内の前記金属粉末へ前記光ビームを照射する光ビーム照射装置と、を備える製造装置において、前記光ビームの照射によって前記金属粉末を焼結又は溶融によって固化させて積層造形することで積層造形物を製造する方法であって、
前記積層造形物を積層造形する前に、前記光ビームを前記酸化用部材に向けて照射して前記酸化用部材を酸化させる酸化工程、を備える積層造形物の製造方法。
【発明の詳細な説明】
【技術分野】
【０００１】
本発明は、積層造形物の製造装置及び積層造形物の製造方法に関するものである。
【背景技術】
【０００２】
近年、粉末状の金属をレーザ光の照射によって焼結又は溶融して固化させ、一層ずつ層状に積層して立体的な積層造形物を製造する金属ＡＭ（Ａｄｄｉｔｉｖｅ  Ｍａｎｕｆａｃｔｕａｒｉｎｇ）の開発が盛んになってきている。金属ＡＭで使用される金属には、マルエージング鋼、ステンレス鋼（ＳＵＳ）、チタン鋼（Ｔｉ）、アルミニウム（Ａｌ）及び銅（Ｃｕ）等がある。金属ＡＭは、酸化による積層造形物の変質、例えば、銅の場合は電気伝導度の低下を抑制するため、アルゴン（Ａｒ）やヘリウム（Ｈｅ）、窒素（Ｎ２）等の不活性ガスの雰囲気中において行われる。
【０００３】
一般的な積層造形物の製造装置では、チャンバ内で粉末状の金属にレーザ光を照射するため、チャンバ内に不活性ガスを充填するが、この充填は時間が掛かっている。特許文献１には、チャンバを、造形領域を覆う造形室と、加工ヘッドの駆動装置を収容する駆動室とに分離し、造形室と駆動室を仕切り部で仕切った積層造形物の製造装置が記載されている。このような積層造形物の製造装置によれば、造形室内に駆動装置を配置しない分だけ造形室を小さくでき、造形室内への不活性ガスの充填時間を短縮できる。
【先行技術文献】
【特許文献】
【０００４】
【特許文献１】特開２０１６−７４９５７号公報
【発明の概要】
【発明が解決しようとする課題】
【０００５】
特許文献１に記載の積層造形物の製造装置では、短時間で造形室内への不活性ガスの充填を行うことができるが、酸化による積層造形物の変質を極力抑えるために造形室内の酸素濃度を更に低下させる必要があるときは、不活性ガスの充填を長時間行う必要がある。また、チャンバを造形室と駆動室に仕切る必要があるため、装置コストが上昇する傾向にある。
【０００６】
本発明は、チャンバ内の酸素濃度を短時間で充分に低下できる低コストな積層造形物の製造装置及び積層造形物の製造方法を提供することを目的とする。
【課題を解決するための手段】
【０００７】
本発明に係る積層造形物の製造装置は、光ビームの照射によって金属粉末を焼結又は溶融によって固化させて積層造形することで積層造形物を製造する積層造形物の製造装置であって、酸化用部材を収納し、外気と内気との遮断が可能なチャンバと、前記チャンバの内部に設けられ、前記金属粉末を前記光ビームの照射範囲に供給する金属粉末供給装置と、前記照射範囲に供給された前記チャンバ内の前記金属粉末へ前記光ビームを照射する光ビーム照射装置と、前記金属粉末供給装置及び前記光ビーム照射装置の動作を制御する制御装置と、を備え、前記制御装置は、前記積層造形物を積層造形する前に、前記光ビームを前記酸化用部材に向けて照射して前記酸化用部材を酸化させる酸化部、を備える。
【０００８】
本発明に係る積層造形物の製造装置によれば、サポート部材に対し光ビームを照射し、サポート部材を酸化させることでチャンバ内の酸素濃度を低下させる。よって、チャンバ内の酸素濃度を短時間で充分に低下でき、積層造形物の製造効率を向上できる装置を構成できる。そして、酸化による積層造形物の変質を大幅に抑制できる。また、既存のチャンバで対応可能であるので、装置コストの上昇を抑制できる。
【０００９】
本発明に係る積層造形物の製造方法は、酸化用部材を収納し、外気と内気との遮断が可能なチャンバと、前記チャンバの内部に設けられ、金属粉末を光ビームの照射範囲に供給する金属粉末供給装置と、前記照射範囲に供給された前記チャンバ内の前記金属粉末へ前記光ビームを照射する光ビーム照射装置と、を備える製造装置において、前記光ビームの照射によって前記金属粉末を焼結又は溶融によって固化させて積層造形することで積層造形物を製造する方法であって、前記積層造形物を積層造形する前に、前記光ビームを前記酸化用部材に向けて照射して前記酸化用部材を酸化させる酸化工程、を備える。
【００１０】
本発明に係る積層造形物の製造方法によれば、サポート部材に対し光ビームを照射し、サポート部材を酸化させることでチャンバ内の酸素濃度を低下させる。よって、チャンバ内の酸素濃度を短時間で充分に低下でき、積層造形物の製造効率を向上でき、また酸化による積層造形物の変質を大幅に抑制できる。
【図面の簡単な説明】
【００１１】
【図１】積層造形物の製造装置を示す図である。
【図２】ベース、積層造形物及びサポート部材を示す拡大正面図である。
【図３】図２のＩＩＩ−ＩＩＩ線断面図である。
【図４】積層造形物の製造方法を説明するためのフローチャートである。
【図５】チャンバ内への不活性ガスの充填時間と、チャンバ内の酸素濃度との関係及び光ビーム照射のオン・オフとの関係を示す図である。
【発明を実施するための形態】
【００１２】
（１．積層造形物の製造装置の構成）
積層造形物の製造装置１は、層状に配置された金属粉末Ｐに光ビームを照射することを繰り返すことによって、積層造形物Ｗを製造する装置である。ここで、光ビームは、例えばレーザビーム及び電子ビームを含み、その他に金属粉末Ｐを焼結又は溶融することができる種々のビームを含む。
【００１３】
また、レーザビームには、近赤外波長のレーザ、ＣＯ２レーザ（遠赤外レーザ）、半導体レーザ等、種々のレーザを適用でき、対象の金属粉末Ｐに応じて適宜決定される。また、金属粉末Ｐは、銅（Ｃｕ）、アルミニウム（Ａｌ）、マルエージング鋼、ステンレス鋼（ＳＵＳ）、チタン鋼（Ｔｉ）やインコネル等の鋼材等、種々の金属材料を適用できる。
【００１４】
積層造形物の製造装置１は、図１に示すように、チャンバ１０、造形物支持装置２０、金属粉末供給装置３０、光ビーム照射装置４０、制御装置５０を備える。チャンバ１０は、外気と内気との遮断が可能であり、内部の空気を、例えばアルゴン（Ａｒ）やヘリウム（Ｈｅ）、窒素（Ｎ２）等の不活性ガスに置換可能となるように構成される。なお、チャンバ１０は、内部を不活性ガスに置換するのではなく、減圧可能な構成としてもよい。
【００１５】
造形物支持装置２０は、チャンバ１０の内部に設けられ、積層造形物Ｗを造形するための装置である。造形物支持装置２０は、造形用容器２１、昇降テーブル２２、ベース２３を備える。造形用容器２１は、上側に開口部を有し、上下方向の軸線に平行な内壁面を有する。昇降テーブル２２は、造形用容器２１の内部にて内壁面に沿うように上下方向に移動可能に設けられる。ベース２３は、昇降テーブル２２の上面に着脱可能に取り付けられ、ベース２３の上面が積層造形物Ｗを造形するための部位となる。
【００１６】
金属粉末供給装置３０は、チャンバ１０の内部であって、造形物支持装置２０に隣接して設けられ、金属粉末Ｐを供給するための装置である。金属粉末供給装置３０は、粉末収納容器３１、供給テーブル３２、リコータ３３を備える。粉末収納容器３１は、上側に開口部を有しており、粉末収納容器３１の開口部の高さは、造形用容器２１の開口部の高さと同一に設けられる。粉末収納容器３１は、上下方向の軸線に平行な内壁面を有する。供給テーブル３２は、粉末収納容器３１の内部にて内壁面に沿うように上下方向に移動可能に設けられる。そして、粉末収納容器３１内において、供給テーブル３２の上側領域に、金属粉末Ｐが収納される。
【００１７】
リコータ３３は、造形用容器２１の開口部及び粉末収納容器３１の開口部の全領域に亘って、両開口部の上面に沿って往復移動可能に設けられる。リコータ３３は、図１の右から左に移動するときに、粉末収納容器３１の開口部から盛り出ている金属粉末Ｐを、造形用容器２１側に運搬する。さらに、リコータ３３は、運搬した金属粉末Ｐをベース２３の上面にて層状に配置する。
【００１８】
光ビーム照射装置４０は、ベース２３の上面に層状に配置され、照射範囲に供給された金属粉末Ｐの表面に、光ビームを照射する。光ビームは、上述したように、レーザビームや電子ビーム等である。光ビーム照射装置４０は、予め設定されたプログラムに従って、照射位置及び照射強度（入熱量）を変更される。照射位置を変化させることにより、所望の層状の積層造形物Ｗを形成することができる。また、照射強度（入熱量）を変化させることにより、金属粉末Ｐ同士の接合強度を変化させることができる。
【００１９】
制御装置５０は、昇降テーブル２２の昇降、供給テーブル３２の昇降、リコータ３３の往復移動、光ビーム照射装置４０の光ビーム照射等の動作を制御して積層造形物を積層造形する。また、制御装置５０（酸化部５１）は、チャンバ１０内に配置されている酸素濃度検出装置１１により、チャンバ１０内の酸素濃度を検出し、検出した酸素濃度に基づいて、後述する酸化用部材に光ビームを照射して酸化用部材を酸化させる。
【００２０】
（２．ベース上の積層造形物）
次に、ベース２３の上面に形成される積層造形物Ｗについて図１−図３を参照して説明する。ベース２３の上面において、層状に配置された金属粉末Ｐに光ビームを照射することを繰り返すことにより、最終的な対象物である積層造形物Ｗが形成される。ここで、積層造形物Ｗの下面が、平面とは限らない。そこで、ベース２３と積層造形物Ｗとの間にサポート部材Ｓを介在させている。つまり、サポート部材Ｓは、ベース２３上において積層造形物Ｗを支持するために用いられる。
【００２１】
また、積層造形物Ｗを直接ベース２３の上面に形成したとすると、積層造形物Ｗがベース２３に強い力で接合し、積層造形物Ｗをベース２３から分離させることが容易ではない。そこで、図２及び図３に示すように、ベース２３の上面に、積層造形物Ｗではない部分として、サポート部材Ｓを形成する。
【００２２】
その後、サポート部材Ｓの上面に、積層造形物Ｗを形成する。サポート部材Ｓは、例えば、ハンマー等により衝撃を加えることで、容易に分離できるような構造とする。これにより、サポート部材Ｓがベース２３からも容易に分離でき、サポート部材Ｓを積層造形物Ｗからも容易に分離できるため、積層造形物Ｗを容易に取得することができる。
【００２３】
（３．チャンバ内の酸素濃度）
次に、チャンバ１０内の酸素濃度について説明する。ここで、背景技術で述べたように、積層造形物の製造装置１では、酸化による積層造形物Ｗの変質、例えば、銅の場合は電気伝導度の低下を極力抑えるためには、チャンバ１０内の酸素濃度を大幅に低下させる必要がある。従来は、チャンバ内への不活性ガスの充填を長時間行う必要があり、製造効率の低下を招いている。
【００２４】
本実施形態では、チャンバ１０内への不活性ガスの充填をある程度行って酸素濃度を低下させた後、積層造形物Ｗを積層造形する前に、不活性ガスの充填を継続しつつ金属酸化により酸素濃度をさらに低下させることに着目している。すなわち、酸化用部材、例えば既存のサポート部材Ｓに対し光ビーム照射装置４０により光ビームを照射し、サポート部材Ｓを酸化させることでチャンバ１０内の酸素濃度をさらに低下させる。不活性ガスを充填開始すると酸素濃度は急激に低下するが、ある程度低下すると低下し難くなるため、補助のために金属酸化を利用することで酸素濃度の低下を促進できる。
【００２５】
このときの光ビームの照射位置は、サポート部材Ｓにおいて積層造形物Ｗを支持する部位を除く位置が望ましい。また、光ビームの照射強度（入熱量）は、積層造形物Ｗを造形するときの照射強度（入熱量）と同等以下とする。例えば、サポート部材Ｓが銅でなる場合、銅の溶融温度は約１０８０°Ｃであるが、酸化温度は約２００°Ｃであるため、これらの温度範囲内となる照射強度（照射出力）とする。換言すると、光ビームは、サポート部材Ｓを酸化させるのに必要なエネルギ、すなわち、物質が一つの状態から他の状態に変化するときに必要な活性化エネルギを付与可能な照射強度（照射出力）とする。サポート部材Ｓを必ずしも溶融させる必要はなく、電力コストの上昇を抑制できるからである。
【００２６】
図５は、チャンバ１０内への不活性ガス、本例ではアルゴンの充填時間ｔと、チャンバ１０内の酸素濃度Ｄとの関係及び光ビーム照射のオン・オフとの関係を示す。図から明らかなように、チャンバ１０内への不活性ガスの充填が開始されると、チャンバ１０内の酸素濃度Ｄは急激に低下する。そして、従来は、図示一点鎖線で示すように、チャンバ１０内の酸素濃度Ｄが積層造形物Ｗの造形が可能な目標酸素濃度Ｄｐ（例えば、０．１−０．２％、第二所定値）に達するまで、ｔｆの充填時間が掛かっている。
【００２７】
一方、本実施形態では、図示実線で示すように、チャンバ１０内の酸素濃度Ｄが目標酸素濃度Ｄｐよりも濃度が所定量高い酸化開始酸素濃度Ｄｏ（例えば、０．５−５．０％、第一所定値）に達した時点ｔｓ、すなわち酸素濃度Ｄの低下が鈍化した時点ｔｓで、光ビーム照射装置４０で既存のサポート部材Ｓに対し光ビームの照射を開始し、サポート部材Ｓを酸化させる。酸素濃度Ｄの低下が鈍化する酸化開始酸素濃度Ｄｏであれば、酸素の残量は少量であるので、金属酸化を有効に活用できるためである。そして、チャンバ１０内の酸素濃度Ｄが目標酸素濃度Ｄｐに達したら、サポート部材Ｓに対する光ビームの照射を停止する。チャンバ１０内が目標酸素濃度Ｄｐに達すれば、酸化による積層造形物Ｗの変質を大幅に抑制できるためである。
【００２８】
これにより、チャンバ１０内の酸素濃度Ｄの低下速度は、従来のチャンバ１０内の酸素濃度Ｄの低下速度よりも大きくなり、チャンバ１０内の酸素濃度Ｄが目標酸素濃度Ｄｐに達するまでの充填時間はｔｅ（＜ｔｆ）となる。よって、チャンバ１０内への不活性ガスの充填時間ｔは、従来よりもｔｆ−ｔｅだけ短縮でき、積層造形物Ｗの製造効率を向上できる。そして、酸化による積層造形物Ｗの変質を大幅に抑制できる。また、既存のチャンバ１０で対応可能であるので、装置コストの上昇を抑制できる。
【００２９】
なお、上述の例では、光ビームを既存のサポート部材Ｓに対し照射して、チャンバ１０内の酸素濃度Ｄを低下させるようにしたが、ベース２３の上面にサポート部材Ｓ（酸化用部材）を形成する過程においても、チャンバ１０内の酸素濃度Ｄを低下できる。新規の酸化用部材を用意する必要がなく、装置コストの上昇を抑制できる。また、光ビームをベース２３（酸化用部材）に対し照射して、チャンバ１０内の酸素濃度Ｄを低下させるようにしてもよい。新規の酸化用部材を用意する必要がなく、装置コストの上昇を抑制できる。
【００３０】
また、光ビームをベース２３の上面に層状に配置された金属粉末Ｐ（酸化用部材）の表面に対し照射して、チャンバ１０内の酸素濃度Ｄを低下させるようにしてもよい。新規の酸化用部材を用意する必要がなく、装置コストの上昇を抑制できる。また、例えば切削加工した金属加工品を金属粉末Ｐに埋設し、光ビームを金属粉末Ｐに埋設される金属加工品とは別の金属製の酸化用部材の上面に対し照射して、チャンバ１０内の酸素濃度Ｄを低下させるようにしてもよい。酸化用部材が別部材であるので、サポート部材Ｓ、ベース２３、金属粉末Ｐの酸化による劣化を防止できる。また、埋設する酸化用部材は、造形物と同一の材料だけでなく、酸化し易い材料であってもよい。
【００３１】
（４．積層造形物の製造方法）
積層造形物Ｗの製造方法について、図４を参照して説明する。先ず、作業者は、金属粉末供給装置３０の供給テーブル３２を下方に位置決めした状態で、粉末収納容器３１内に金属粉末Ｐを収納する。そして、供給テーブル３２を上昇させて、所望量の金属粉末Ｐが粉末収納容器３１の開口部から盛り出た状態とする。
【００３２】
そして、サポート部材Ｓが既に形成されたベース２３を造形物支持装置２０の昇降テーブル２２の上面に取り付け、サポート部材Ｓの上面が造形用容器２１の開口部より僅かに下方に位置するように、昇降テーブル２２を位置決めする。以上により、積層造形物Ｗの製造における準備工程が完了する。
【００３３】
制御装置５０は、チャンバ１０内へのアルゴンの充填を開始する（図４のステップＳ１）。そして、制御装置５０（酸化部５１）は、酸素濃度検出装置１１からの検出信号により、チャンバ１０内の酸素濃度Ｄが酸化開始酸素濃度Ｄｏに達したか否かを判断する（図４のステップＳ２）。チャンバ１０内の酸素濃度Ｄが酸化開始酸素濃度Ｄｏに達したら、光ビーム照射装置４０を酸化加熱条件に設定する（図４のステップＳ３）。
【００３４】
制御装置５０（酸化部５１）は、チャンバ１０内への不活性ガスの充填中に、サポート部材Ｓに対し光ビーム照射装置４０による光ビームの照射を開始し、サポート部材Ｓを酸化させる（図４のステップＳ４、酸化工程）。そして、チャンバ１０内の酸素濃度Ｄが目標酸素濃度Ｄｐに達したか否かを判断し（図４のステップＳ５）、チャンバ１０内の酸素濃度Ｄが目標酸素濃度Ｄｐに達したら、光ビームの照射を停止する（図４のステップＳ６）。
【００３５】
制御装置５０は、リコータ３３を金属粉末供給装置３０側から造形物支持装置２０側に向かって移動させる（図４のステップＳ７）。これにより、金属粉末供給装置３０内の金属粉末Ｐが、サポート部材Ｓの上面に移動し、サポート部材Ｓの上面において同一厚みの層状に配置される。続いて、光ビーム照射装置４０を積層加熱条件に設定する（図４のステップＳ８）。
【００３６】
制御装置５０は、サポート部材Ｓの上面において層状に配置された金属粉末Ｐに対し、光ビーム照射装置４０により光ビームの照射を開始し、所定の経路に沿って光ビームを走査して金属粉末Ｐを溶融させて固化する（図４のステップＳ９）。この所定の経路は、積層造形物Ｗとして形成する部位に対応している。そして、所定の経路に沿った光ビームの走査が完了したか否かを判断し（図４のステップＳ１０）、所定の経路に沿った光ビームの走査が完了していなければ当該走査を継続する。
【００３７】
一方、制御装置５０は、所定の経路に沿った光ビームの走査が完了したら、全層完了したか否かを判断し（図４のステップＳ１１）、全層完了していないときは、ステップＳ７に戻って上述の処理を繰り返す。一方、全層完了したときは、光ビームの照射を停止し（図４のステップＳ１２）、チャンバ１０内へのアルゴンの充填を停止し（図４のステップＳ１３）、全ての処理を終了する。
【００３８】
これにより、サポート部材Ｓの上面に、積層造形物Ｗが形成される。本実施形態によれば、チャンバ１０内の酸素濃度Ｄを短時間で充分に低下でき、積層造形物Ｗの製造効率を向上できる。そして、不活性ガスの使用量を削減でき、ランニングコストを低減できる。また、従来のようにチャンバ１０内を区切る必要がなく、低コストな積層造形物Ｗの製造装置１を構成できる。
【００３９】
なお、積層造形物Ｗは、サポート部材Ｓの上面に接合しており、サポート部材Ｓは、ベース２３の上面に接合している。そこで、積層造形物Ｗが形成された後には、積層造形物Ｗ及びサポート部材Ｓが接合した状態のベース２３を昇降テーブル２２から取り外す。そして、サポート部材Ｓを再利用しない場合は、積層造形物Ｗ及びサポート部材Ｓをベース２３から切り離し、次に積層造形物Ｗからサポート部材Ｓを分離除去する。
【００４０】
また、積層造形物Ｗをサポート部材Ｓから切り離す。このようにして、積層造形物Ｗが完成する。そして、サポート部材Ｓの酸化部位は、サポート部材Ｓの表面を加工するときに取り除く。なお、ベース２３を酸化用部材に用いたときは、サポート部材Ｓと同様にベース２３の表面を加工するときにベース２３の酸化部位を取り除く。また、金属粉末Ｐを酸化用部材に用いたときは、作業者が目視で酸化した金属粉末Ｐを取り除く。
【００４１】
（５．その他）
上述の実施形態では、積層造形物Ｗの製造における準備工程は作業者が行うものとしたが、制御装置５０による自動化も可能である。また、チャンバ１０内での積層造形に適用する場合を説明したが、チャンバ１０内での溶接にも適用可能である。
【符号の説明】
【００４２】
１：製造装置、  ２３：ベース、  ３３：リコータ、  ４０：光ビーム照射装置、  Ｐ：金属粉末、  Ｓ：サポート部材、  Ｗ：積層造形物
【図１】
2019143224.tif 000003
【図２】
2019143224.tif 000004
【図３】
2019143224.tif 000005
【図４】
2019143224.tif 000006
【図５】
2019143224.tif 000007